(57)【要約】 【課題】  ＰＺＴ膜形成時の熱処理時やアクチュエータとしての連続駆動時に、基板材料とＰＺＴ膜との接合界面の強度低下によるハクリやクラックなどが発生しない、高信頼性を有する圧電特性の優れた圧電膜積層構造体およびその製造方法を提供することを課題とする。【解決手段】  Ａｌを３〜１０％含有している金属基板１を使用し、金属基板１の上にＡｌを主成分とする第１の中間層２を熱による拡散により形成する。【選択図】  図１
2007165385.tif 000002
【特許請求の範囲】
【請求項１】
金属基板と、第１の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と前記圧電セラミックス層との間にあって、前記金属基板から拡散してなる前記添加元素を少なくとも１種類以上含有する拡散層であることを特徴とする圧電膜積層構造体。
【請求項２】
金属基板と、第１の中間層と、第２の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と第２の中間層との間にあって、前記金属基板から拡散してなる前記添加元素を少なくとも１種類以上含有する拡散層からなり、前記第２の中間層は、前記第１の中間層と前記圧電セラミックス層との間にあって、銅または白金族金属のいずれかからなることを特徴とする圧電膜積層構造体。
【請求項３】
金属基板と、第１の中間層と、第２の中間層と、第３の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と第３の中間層との間にあって、前記金属基板から拡散してなる前記添加元素を少なくとも１種類以上含有する拡散層からなり、前記第３の中間層は前記第１の中間層と前記第２の中間層との間にあって、金属酸化物からなり、前記第２の中間層は前記第３の中間層と前記圧電セラミックス層との間にあって、銅または白金族金属のいずれかからなることを特徴とする圧電膜積層構造体。
【請求項４】
金属基板と、第１の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と前記圧電セラミックス層との間にあって、前記金属基板から拡散してなる前記添加元素を少なくとも１種類以上含有する拡散層からなる圧電膜積層構造体の製造方法であって、前記金属基板上に前記圧電セラミックス層を形成した後に、前記金属基板が含有する前記添加元素を熱処理により拡散させ前記第１の中間層を形成することを特徴とする圧電膜積層構造体の製造方法。
【請求項５】
金属基板と、第１の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と前記圧電セラミックス層との間にあって、前記金属基板から拡散してなる前記添加元素を少なくとも１種類以上含有する拡散層からなる圧電膜積層構造体の製造方法であって、前記金属基板が含有する前記添加元素を熱処理により拡散させ前記第１の中間層を形成した後、前記第１の中間層上に前記圧電セラミックス層を形成し、さらにその後、熱処理をすることを特徴とする圧電膜積層構造体の製造方法。
【請求項６】
金属基板と、第１の中間層と、第２の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と第２の中間層との間にあって、前記金属基板から拡散してなる前記添加元素を少なくとも１種類以上含有する拡散層からなり、前記第２の中間層は前記第１の中間層と前記圧電セラミックス層との間にあって、銅または白金族金属のいずれかからなる圧電膜積層構造体の製造方法であって、前記金属基板が含有する前記添加元素を熱処理により拡散させ前記第１の中間層を形成した後、前記第１の中間層上に、前記第２の中間層を形成しさらに、前記第２の中間層上に前記圧電セラミックス層を形成し、その後熱処理をすることを特徴とする圧電膜積層構造体の製造方法。
【請求項７】
金属基板と、第１の中間層と、第２の中間層と、第３の中間層と、圧電セラミックス層とからなる圧電膜積層構造体であって、前記金属基板は、ＦｅとＣｒを主成分とし、且つ、酸化物の標準生成自由エネルギーがＣｒよりも小さい元素を添加元素として１種類以上含有し、前記第１の中間層は、前記金属基板と第３の中間層との間にあって、前記金属基板から拡散してなる前記添加元素を少なくとも１種類以上含有する拡散層からなり、前記第３の中間層は前記第１の中間層と前記第２の中間層との間にあって、金属酸化物からなり、前記第２の中間層は前記第３の中間層と前記圧電セラミックス層との間にあって、銅または白金族金属のいずれかからなる圧電膜積層構造体の製造方法であって、前記金属基板が含有する前記添加元素を熱処理により拡散させ前記第１の中間層を形成した後、前記第１の中間層上に、前記第３の中間層を形成し、続けて前記第３の中間層上に前記第２の中間層を形成し、さらに、前記第２の中間層上に前記圧電セラミックス層を形成し、その後熱処理をすることを特徴とする圧電膜積層構造体の製造方法。
【請求項８】
前記酸化物の標準生成自由エネルギーがＣｒよりも小さい元素がＡｌであることを特徴とする請求項１乃至請求項３のいずれか１項に記載の圧電膜積層構造体。
【請求項９】
前記酸化物の標準生成自由エネルギーがＣｒよりも小さい元素がＡｌであることを特徴とする請求項４乃至請求項７のいずれか１項に記載の圧電膜積層構造体の製造方法。
【請求項１０】
前記圧電セラミックス層をエアロゾルデポジション法により形成することを特徴とする請求項４乃至請求項７、及び請求項９のいずれか１項に記載の圧電膜積層構造体の製造方法。
【発明の詳細な説明】
【技術分野】
【０００１】
本発明は、金属基板に圧電セラミックス層を形成してなる圧電膜積層構造体に関し、特に圧電アクチュエータや圧電センサー等の圧電デバイスに好適な圧電膜積層構造体およびその製造方法に関する。
【背景技術】
【０００２】
ジルコン酸チタン酸鉛系の磁器組成物(以下、ＰＺＴという)は、優れた圧電特性を有するため、従来からアクチュエータ、センサー、フィルタ等の圧電デバイスとして幅広い分野で利用されている。また、Ｐｂ（Ｎｉ1/3Ｎｂ2/3）Ｏ3やＰｂ（Ｓｂ１／２Ｎｂ１／２）Ｏ3あるいはＰｂ（Ｚｎ1/3Ｎｂ2/3）Ｏ3などの複合ペロブスカイト化合物をＰＺＴに固溶させることで、圧電特性をさらに向上させることができることも広く知られており、ＰＺＴを始めとする、鉛を含有する圧電セラミックスは、現在の電子部品を構成する主要な材料の一つとなっている。
【０００３】
近年、シリコンを初めとする金属、ガラス、あるいはセラミックスの基板を、エッチング法等により微細加工するとともに、ＰＺＴの圧電特性を複合してマイクロセンサーやマイクロアクチュエータ等を微小なデバイスとするＭｉｃｒo  Ｅｌｅｃｔｒｏ  Ｍｅｃｈａｎｉｃａｌ  Ｓｙｓｔｅｍｓ（以下、ＭＥＭＳという）を開発しようとする試みが活発に行われている。
【０００４】
圧電セラミックスをＭＥＭＳに応用するためには、金属やセラミックスの基板上に圧電セラミックス層を形成する技術が必要になる。現在、この圧電セラミックス層の形成方法としては、スパッタリング法、ゾルゲル法、ＭＯＣＶＤ法等の技術が実用化されている。これらの方法で圧電セラミックス層を形成する場合には、形成中、もしくは形成後に７００℃程度で加熱する必要がある。このとき、圧電セラミックス層の鉛成分と基板材料との反応を抑制する技術や、基板材料と圧電セラミックス層との密着強度を上げるために、Ｐｔ／Ｔｉ／ＳｉＯ2等の複合層を基板材料と圧電セラミックス層の間に、中間層として形成する技術が知られている。
【０００５】
また、前記基板に形成した圧電セラミックス層を、アクチュエータとして利用する場合には、アクチュエータの発生力や変位量を大きくするために、約１０μｍ以上の圧電セラミックス層の厚さが必要となる。しかし、前述のスパッタリング法、ゾルゲル法、ＭＯＣＶＤ法等では、成膜速度が遅く、量産性、経済性を考慮すると、数μｍ程度の厚さの圧電セラミックス層しか得られず、主にセンサーやフィルタ用振動子として使用されるに止まり、アクチュエータとして応用することはできなかった。
【０００６】
そこで、１０μｍ以上の圧電セラミックス層を成形する技術として、エアロゾルデポジション法（以下、ＡＤ法とよぶ）と呼ばれる成膜方法の検討がなされている。そして、このＡＤ法を用いて、粒子径、噴射速度などを制御し、基板材料と圧電セラミックス層の界面にアンカーを形成して、常温で緻密な膜を形成し、基板材料と圧電セラミックス層とを強固に接合する提案や、１０μｍ以上の圧電セラミックス層を、Ｐｔ／Ｔｉ／ＳｉＯ2／Ｓｉ基板や安価なステンレス基板の上に高速かつ常温で形成する提案がなされている。このようなＡＤ法を用いて形成する圧電膜積層構造体およびその製造方法は特許文献１に開示されている。
【０００７】
しかしながら、ＡＤ法による圧電セラミックス層の形成は、亜音速まで加速された超微粒子あるいは微粒子が基板に衝突することで、運動エネルギーが熱エネルギーに変換され、この熱エネルギーにより粒子が一体化するという原理に基づいている。そのため、成膜時に発生する内部応力や各種損傷が原因で、成膜後のＰＺＴ厚膜の圧電特性は、通常の焼結法による圧電セラミックスに比べて非常に劣るという問題点がある。
【０００８】
この問題点を解決するために、ＡＤ法により圧電セラミックス層を形成した後に熱処理を加えることが有効であり、Ｐｔ／Ａｌ2Ｏ3基板に厚さ３０μｍの圧電セラミックス層を形成後、大気中で６００℃以上の熱処理を加えることで、圧電特性を向上させ、８５０℃の熱処理で焼結セラミックスと同等の圧電特性を得る提案がなされている。このようなＡＤ法を用いて圧電セラミックス層を形成する圧電膜積層構造体およびその製造方法は、非特許文献１に開示されている。
【０００９】
【特許文献１】特開２００２−２３５１８１号公報
【非特許文献１】ＵＬＶＡＣ  ＴＥＣＨＮＩＣＡＬ  ＪＯＵＲＮＡＬ  Ｎｏ．５７．ｐ
【発明の開示】
【発明が解決しようとする課題】
【００１０】
前述の方法によれば、圧電特性の優れた圧電セラミックス層を基板上に形成することが可能ではあるが、ステンレスなどの安価な金属材料を基板とした場合、熱処理中に基板が酸化し、基板材料と鉛とが反応するなどして圧電特性が低下する。そのため、６００℃以上の温度で熱処理する場合にはステンレスなどの基板と圧電膜の間に拡散バリア層としてＡｌ2Ｏ3、ＺｒＯ2、ＭｇＯなどの酸化膜を形成しさらにその上に電極として金属膜を形成するのが一般的である。
【００１１】
しかしながら金属基板上に、Ａｌ2Ｏ3、ＺｒＯ2、ＭｇＯなどの酸化膜を中間層として形成した場合には、６００℃以上の熱処理により界面の密着力が低下してハクリや、クラックが発生してしまうという問題点がある。
【００１２】
また、このような中間層を形成した基板上に、圧電セラミックス層を形成したアクチュエータでは連続駆動により界面の強度低下によるハクリやクラックなどが発生して信頼性が低下するという問題点がある。
【００１３】
従って、本発明は、上記従来技術の問題点を解決することを課題とする。具体的には圧電セラミックス層形成時の熱処理時や、アクチュエータとしての連続駆動時に、基板材料と圧電セラミックス層との接合界面の強度低下によるハクリやクラックなどが発生しない、高信頼性を有する圧電特性の優れた圧電膜積層構造体とその製造方法を提供することを課題とする。
【課題を解決するための手段】
【００１４】
本発明は、前記課題を解決するために、以下の手段を採用した。即ち、本発明は、基板材料として、耐蝕性に優れたＦｅとＣｒを主成分として含む金属材料に、５００℃以上１０００℃以下において一般に知られている、酸化物の標準生成自由エネルギーがＣｒよりも小さい元素(以下、添加元素という)を１種類以上含有させた金属基板を使用し、熱処理によって、前記金属基板の上に前記添加元素を含有する拡散層を形成することにより、前記金属材料に含有するＣｒの拡散が抑えられ、圧電セラミックス層への特性劣化の影響が抑制される、圧電膜積層構造体とすることをその要旨とする。
【００１５】
本発明によれば、金属基板と、第１の中間層と、圧電セラミックス層とからなる圧電膜積層構造体であって、前記金属基板は、ＦｅとＣｒを主成分とし、且つ、添加元素を１種類以上含有し、前記第１の中間層は、前記金属基板と前記圧電セラミックス層との間にあって、前記金属基板から拡散してなる前記添加元素を少なくとも１種類以上含有する拡散層であることを特徴とする圧電膜積層構造体が得られる。
【００１６】
本発明は、金属基板として、ＦｅとＣｒを主成分として含有する金属材料からなり、例えば、ステンレス鋼等に既に含有されているＦｅとＣｒ等の元素以外であって、前記添加元素を１種類以上含有させた金属材料を用いる。前記添加元素は、前記金属基板を熱処理することにより、その他の元素や酸素と結合しやすく、Ｃｒと較べて、表面に拡散しやすい性質があり、前記第１の中間層を形成するのに適している。
【００１７】
ＦｅとＣｒを主成分とする金属材料に添加する元素は、金属の特性の１つである、酸化物の標準生成自由エネルギーが、５００℃以上１０００℃以下において、Ｃｒよりも小さく、かつ母材に固溶し圧電セラミックス層中のＰｂと反応しないことが望ましく、具体的にはＡｌ、Ｍｇ、Ｚｒなどが適している。
【００１８】
圧電セラミックス層は圧電性を有する磁器組成物であって、特に鉛を含有するＰＺＴが適している。本発明による圧電膜積層構造体は、前記金属基板と圧電セラミックス層との間に、熱処理によって拡散する前記添加元素を含有する拡散層を第１の中間層として、３層構造を成す。
【００１９】
一般に、ＦｅとＣｒを主成分とするが、前記添加元素を含まない金属を熱処理すると、Ｃｒがその他の元素や酸素と結合して表面に拡散する。このＣｒは圧電セラミックス層が鉛を含んでいる場合、その鉛と結合して圧電セラミックス層の圧電特性を著しく劣化させる。本発明では、前記添加元素を使用する金属基板の金属材料に含ませることで、前記元素がＣｒの拡散を抑制し、圧電セラミックス層の圧電特性の劣化も抑えられる。
【００２０】
前記第１の中間層は、前記添加元素を含有する化合物からなる層を前記添加元素を含まない金属基板上に独立形成した層とは違い、前述の如く金属基板内部から表面に熱処理によって前記添加元素を拡散させて形成した層である。この層は金属基板上に熱処理によって成長させる層であるため、従来技術に較べて密着強度が高い。従って、圧電セラミックス層の圧電特性の劣化を抑えるだけでなく、金属基板と圧電セラミックス層との結合力も向上する。
【００２１】
また、前記第１の中間層は、熱処理によって前記金属基板の表面から外に向かって前記添加元素の酸化物が次第に増加し、前記添加元素の酸化物が主となる部分が形成される。なお、前記金属基板に予め熱処理をして第１の中間層を形成した金属基板の上に圧電セラミックス層を形成しても、圧電セラミックス層を金属基板上に形成してから熱処理しても、同様の効果が得られるが、第１の中間層における前記添加元素の酸化物を主とする部分の分布は変化する。即ち、前者の場合、第１の中間層は、金属基板近傍に拡散した前記添加元素の酸化物の分散部と、圧電セラミックス層近傍に拡散した前記添加元素の酸化物の分散部との間に、前記添加元素の酸化物が主となる部分が形成され、拡散層を形成する。
【００２２】
また、本発明によれば、金属基板と第１の中間層と第２の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と第２の中間層との間にあって、前記金属基板から拡散してなる前記添加元素を少なくとも１種類以上含有する拡散層からなり、前記第２の中間層は前記第１の中間層と前記圧電セラミックス層との間にあって、銅または白金族金属のいずれかからなることを特徴とする圧電膜積層構造体が得られる。
【００２３】
本発明は、第２の中間層として、銅または白金族金属のいずれかの層を、圧電セラミックス層と前記添加元素を含有する拡散層である第１の中間層との間に形成することにより、電極として使用できるようにするものである。もちろん、前述の如く、第２の中間層を設けない場合でも前記添加元素を含有する拡散層自体が電極として利用できるが、別に第２の中間層を設けて、電気抵抗の小さい金属層を設けたほうがより好ましい。また、第２の中間層には、銅の他に、金、銀、パラジウム等の白金族金属や白金族金属の合金等が適している。
【００２４】
本発明によれば、金属基板と第１の中間層と第２の中間層と第３の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と第３の中間層との間にあって、前記金属基板から拡散してなる前記添加元素を少なくとも１種類以上含有する拡散層からなり、前記第３の中間層は前記第１の中間層と前記第２の中間層との間にあって、金属酸化物からなり、前記第２の中間層は前記第３の中間層と前記圧電セラミックス層との間にあって、銅または白金族金属のいずれかからなることを特徴とする圧電膜積層構造体が得られる。
【００２５】
本発明は、第３の中間層を前記第１の中間層と前記第２の中間層の間に設ける。前記第３の中間層は、前記第１の中間層と前記第２の中間層をより強固に結合させるための層であり、膜の形成がしやすい金属酸化物が適している。さらにＡｌ2Ｏ3、ＺｒＯ2、ＭｇＯ等は、前記第１の中間層と前記第２の中間層と結合しやすい金属酸化物としてより適している。
【００２６】
本発明によれば、金属基板と第１の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と前記圧電セラミックス層との間にあって、前記金属基板から拡散してなる前記添加元素を少なくとも１種類以上含有する拡散層からなる圧電膜積層構造体の製造方法であって、前記金属基板上に、前記圧電セラミックス層を形成した後に、前記金属基板が含有する前記元素を熱処理により拡散させ前記第１の中間層を形成することを特徴とする圧電膜積層構造体の製造方法が得られる。
【００２７】
本発明による圧電膜積層構造体の製造方法は、前記金属基板上にＡＤ法により、前記圧電セラミックス層を形成する。その後、熱処理を行うことで、前記金属基板に含有している前記添加元素を拡散させることで、前記添加元素を含有する拡散層となる前記第１の中間層を形成することができ、三層構造を成す圧電膜積層構造体が製造できる。
【００２８】
本発明によれば、金属基板と第１の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と前記圧電セラミックス層との間にあって、前記金属基板から拡散してなる前記添加元素を少なくとも１種類以上含有する拡散層からなる圧電膜積層構造体の製造方法であって、前記金属基板が含有する前記添加元素を熱処理により拡散させ前記第１の中間層を形成した後、前記第１の中間層上に、前記圧電セラミックス層を形成し、さらにその後、熱処理をすることを特徴とする圧電膜積層構造体の製造方法が得られる。
【００２９】
本発明による圧電膜積層構造体の製造方法では、前記金属基板に予め熱処理を施すことにより、前記金属基板に含有している前記添加元素を拡散させて、第１の中間層となる前記添加元素を含有する拡散層を形成する。その後、拡散層の上に前記ＡＤ法により、前記圧電セラミックス層を形成し、再度熱処理を施すことで、三層構造を成す圧電膜積層構造体が製造できる。
【００３０】
本発明によれば、金属基板と第１の中間層と第２の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と第２の中間層との間にあって、前記金属基板から拡散してなる前記添加元素を少なくとも１種類以上含有する拡散層からなり、前記第２の中間層は前記第１の中間層と前記圧電セラミックス層との間にあって、銅または白金族金属のいずれかからなる圧電膜積層構造体の製造方法であって、前記金属基板が含有する前記添加元素を熱処理により拡散させ前記第１の中間層を形成した後、前記第１の中間層上に、前記第２の中間層を形成しさらに、前記第２の中間層上に前記圧電セラミックス層を形成し、その後熱処理をすることを特徴とする圧電膜積層構造体の製造方法が得られる。
【００３１】
本発明による圧電膜積層構造体の製造方法では、前記金属基板に予め熱処理を施すことにより、前記金属基板に含有している前記添加元素を拡散させて、第１の中間層となる前記添加元素を含有する拡散層を形成する。その後、前記拡散層の上に前記第２の中間層を形成し、さらに前記第２の中間層の上に、ＡＤ法を用いて、前記圧電セラミックス層を形成し、再度熱処理を施すことで、四層構造を成す圧電膜積層構造体が製造できる。
【００３２】
本発明によれば、金属基板と第１の中間層と第２の中間層と第３の中間層と圧電セラミックス層からなる圧電膜積層構造体であって、前記金属基板は、ＦｅとＣｒを主成分とし、且つ、添加元素を１種類以上含有し、前記第１の中間層は、前記金属基板と第３の中間層との間にあって、前記金属基板から拡散してなる前記添加元素を少なくとも１種類以上含有する拡散層からなり、前記第３の中間層は前記第１の中間層と前記第２の中間層との間にあって、金属酸化物からなり、前記第２の中間層は前記第３の中間層と前記圧電セラミックス層との間にあって、銅または白金族金属のいずれかからなる圧電膜積層構造体の製造方法であって、前記金属基板が含有する前記添加元素を熱処理により拡散させ前記第１の中間層を形成した後、前記第１の中間層上に、前記第３の中間層を形成し、続けて前記第３の中間層上に前記第２の中間層を形成し、さらに、前記第２の中間層上に前記圧電セラミックス層を形成し、その後熱処理をすることを特徴とする圧電膜積層構造体の製造方法が得られる。
【００３３】
本発明による圧電膜積層構造体の製造方法では、前記金属基板に予め熱処理を施すことにより、前記金属基板に含有している前記添加元素を拡散させて、第１の中間層となる前記添加元素を含有する拡散層を形成する。その後、前記拡散層の上に前記第３の中間層を形成し、さらに前記第３の中間層の上に前記第２の中間層を形成する。その後、ＡＤ法を用いて、前記第２の中間層の上に前記圧電セラミックス層を形成し、再度熱処理を施すことで、五層構造を成す圧電膜積層構造体が製造できる。
【００３４】
本発明によれば、前記添加元素がＡｌであることを特徴とする圧電膜積層構造体が得られる。本発明は、ＦｅとＣｒを主成分とする前記金属基板に含有させる前記添加元素をＡｌとすることにより、その他の元素以上に、よりＣｒの拡散を抑制し、圧電セラミックス層の圧電特性の劣化が少ない圧電膜積層構造体となる。
【００３５】
本発明によれば、前記添加元素がＡｌであることを特徴とする圧電膜積層構造体の製造方法が得られる。前記添加元素をＡｌとすることで、前記第１の中間層の形成がその他の元素に比べより容易となり、製造しやすい製造方法となる。
【００３６】
本発明によれば、前記圧電セラミックス層をＡＤ法により形成することを特徴とする圧電膜積層構造体の製造方法が得られる。圧電セラミックス層の形成には、スパッタリング法、ゾルゲル法、ＭＯＣＶＤ法或いは印刷法等も利用できるが、厚さが１０μｍ以上の圧電セラミックス層が短時間に形成できる点ではＡＤ法が適している。
【発明の効果】
【００３７】
前記の如く、本発明によれば、ＰＺＴ膜形成時の熱処理時やアクチュエータとしての連続駆動時に、基板材料とＰＺＴ膜との接合界面の強度低下によるハクリやクラックなどが発生しない、高信頼性を有する圧電特性の優れた圧電膜積層構造体とその製造方法の提供が可能となる。
【発明を実施するための最良の形態】
【００３８】
以下、本発明の実施の形態について図面を参照しながら詳細に説明する。
【００３９】
図１は、本発明による圧電膜積層構造体を示す概略図である。本発明による圧電膜積層構造体５は、金属基板１の上に第１の中間層２を形成し、その上に圧電セラミックス層３を形成して、３層構造にする。さらにアクチュエータとして、駆動する際の電力を供給するための電極４を圧電セラミックス層３の上に形成する。
【００４０】
金属基板１はＦｅとＣｒを主成分とし、その他の成分の中に、添加元素である、Ａｌを３〜１０％含有する材料を使用する。ＦｅとＣｒを主成分とする金属材料に添加する元素は、５００℃以上１０００℃以下における酸化物の標準生成自由エネルギーがＣｒよりも小さく、かつ母材に固溶し圧電膜中のＰｂと反応しないことが望ましく、具体的にはＡｌの他にもＭｇ、Ｚｒ等が適している。
【００４１】
第１の中間層２は、金属基板１との境界面近傍のＡｌ2Ｏ3やその他の成分が混在する部分Ａと、圧電セラミックス層３との界面近傍のＡｌ2Ｏ3を主とする部分Ｂとに大別される。第１の中間層２の厚さは２０ｎｍ以上、２００ｎｍ以下であることが望ましく、５０ｎｍ前後が適している。圧電セラミックス層３は、ＡＤ法により形成することが望ましい。圧電セラミックス層３及び金属基板１の厚さは、例えば、アクチュエータとして使用する場合には、要求される変位量や発生力を考慮し、適宜設計すれば良い。
【００４２】
図２は、本発明による圧電膜積層構造体を示す概略図である。図２に示す本発明による圧電膜積層構造体７は、金属基板１の上に第１の中間層２を形成し、その上に第２の中間層６を形成し、その上に圧電セラミックス層３を形成して、４層構造にする。さらにアクチュエータとして、駆動する際の電力を供給するための電極４を圧電セラミックス層３の上に形成する。
【００４３】
第２の中間層６は、電極４と共に、アクチュエータとして使用する場合には、駆動する際の電力を供給するための電極となり、或いはセンサーとして使用する場合には信号を検出する際に用いる電極となる。そのため、第２の中間層６には、抵抗値の小さい金属が適しており、Ｃｕや、金、白金、パラジウム等の白金族金属がより適している。図２示す圧電膜積層構造体７では、第２の中間層６以外の金属基板１、第１の中間層２、圧電セラミックス層３及び電極４は図１に示した圧電膜積層構造体５に使用した各々同じ材料を使用する。
【００４４】
図３は、本発明による圧電膜積層構造体を示す概略図である。図３に示す本発明による圧電膜積層構造体９は、金属基板１の上に第１の中間層２を形成し、その上に第３の中間層８を形成し、その上に第２の中間層６を形成し、さらにその上に圧電セラミックス層３を形成して、５層構造にする。さらにアクチュエータとして、駆動する際の電力を供給するための電極４を圧電セラミックス層３の上に形成する。
【００４５】
第３の中間層８は、第１の中間層２と第２の中間層６との結合力を上げるために設ける層であり、形成することが容易な金属酸化物が適しており、Ａｌ2Ｏ3、ＺｒＯ2、ＭｇＯ等の金属酸化物がより適している。図３示す圧電膜積層構造体９では、第３の中間層８以外の金属基板１、第１の中間層２、第２の中間層６、圧電セラミックス層３及び電極４には、図２で示した圧電膜積層構造体７に使用した各々同じ材料を使用する。
【実施例】
【００４６】
以下、具体的な例を挙げ、本発明の圧電膜構造体及びその製造方法についてさらに詳しく説明する。
【００４７】
（実施例１）
実施例１は、図１に示す構造の圧電膜積層構造体５を作製した。実施例１では、ＦｅとＣｒを主成分とし、Ｃｒを１８％、Ａｌを１％、３％、５％、８％、１０％含有する長さ２５ｍｍ、幅１.５ｍｍ、厚さ５０μｍの５種類の金属材料を金属基板１として使用した試料を作製した。また、比較するために、Ａｌを含まず、ＦｅとＣｒを主成分とし、Ｃｒを１８％含有する、長さ２５ｍｍ、幅１.５ｍｍ、厚さ５０μｍの通常のステンレス材料を金属基板１に使用した従来例となる試料も製作した。まず、それぞれの金属基板１をイソプロピルアルコール中で超音波洗浄し、その表面にＡＤ法で圧電セラミックス層３を１０μｍの厚さで形成した。
【００４８】
さらに、前記試料を６００℃、７００℃、８００℃、９００℃の各水準の温度で熱処理を行いハクリ、クラック発生の有無を確認した。ハクリやクラックの発生がなかった試料に対しては、表面にＡｕを蒸着でして電極４とし、圧電特性の評価を行った。圧電特性の評価には、圧電セラミックス層３に２００℃で４０ｋＶ／ｃｍの電界を１５分間印加して分極処理を施した試料で行った。
【００４９】
図４は、圧電特性の評価方法を示す説明図である。前記試料１１の長手方向の端部近傍の固定部１５の位置を固定し、カンチレバーの状態にして、発信器１４から出力される１Ｈｚのｓｉｎ波の信号をアンプ１３で５０Ｖ0-Pに増幅し、試料１１の電極４に入力する。このとき、矢印１６に示す方向に生じる試料１１の先端の変位量を一般的なレーザー変位計１２を用いて測定した。評価は圧電特性である圧電定数で行い、圧電定数は測定した前記変位量と数１及び数２を用いて計算で求めた。
【００５０】
【数１】
2007165385.tif 000003
【００５１】
【数２】
2007165385.tif 000004
【００５２】
さらに、実施例１で得られた試料に、前記変位量の測定の状態で、駆動の周波数を１ｋＨｚにして各試料に５０Ｖ0-pの電圧を１０9回印加して耐久試験を行った。
【００５３】
（実施例２）
実施例２は、図１に示す構造の圧電膜積層構造体５を作製した。実施例２では、実施例１と同じく、ＦｅとＣｒを主成分とし、Ｃｒを１８％、Ａｌを１％、３％、５％、８％、１０％含有する長さ２５ｍｍ、幅１.５ｍｍ、厚さ５０μｍの５種類の金属材料を金属基板１として使用した試料を作製した。また、比較するために、Ａｌを含まず、ＦｅとＣｒを主成分とし、Ｃｒを１８％含有する長さ２５ｍｍ、幅１.５ｍｍ、厚さ５０μｍの通常のステンレス材料を金属基板１に使用した従来例となる試料も製作した。実施例２では、実施例１と違い、金属基板１を先に熱処理して、圧電セラミックス膜をその後形成した。まず、それぞれの基板をイソプロピルアルコール中で超音波洗浄し、大気中で７００℃の熱処理を行った。その後、金属基板１の表面にＡＤ法を用いて、圧電セラミックス膜３を１０μｍの厚さで形成し、圧電膜積層構造体５とした。
【００５４】
上記の実施例２で作製した試料をさらに６００℃、７００℃、８００℃、９００℃の各水準の温度で熱処理を行い、ハクリ、クラック発生の有無を確認した。ハクリやクラックの発生がなかった試料に対しては、表面にＡｕを蒸着で形成し電極４とした。圧電セラミックス層３に２００℃で４０ｋＶ／ｃｍの電界を１５分間印加して分極処理を施した試料で、実施例１と同様に、変位量を測定し、圧電定数を前記変位量と数１及び数２を用いて計算で求めた。さらに、実施例１同様に変位量の測定の状態で、駆動の周波数を１ｋＨｚにして、各試料に５０Ｖ0-pの電圧を１０9回印加して耐久試験を行った。
【００５５】
実施例１及び実施例２で得られた圧電膜積層構造体の、ハクリやクラックの有無、圧電定数及び耐久試験の結果を表１に示す。表１には、使用した金属基板に含有するＡｌの量と、熱処理温度をパラメータとして示している。また、製作段階でハクリやクラックが発生した試料には×を、発生しなかった試料には○を記した。圧電定数の単位は×１０-12ｍ／Ｖで絶対値を示している。耐久試験の結果は、試験後にハクリやクラックが発生した試料には×を、発生しなかった試料には○を記した。
【００５６】
【表１】
2007165385.tif 000005
【００５７】
表１に示す結果から、従来例であるＡｌを含有しない金属基板を使用した試料は６００℃以上の熱処理温度で特性劣化や、ハクリなどが発生したが、ＦｅとＣｒを主成分としＡｌを３〜１０％含有している金属基板を使用した実施例１及び実施例２による圧電膜積層構造体は、６００〜８００℃の熱処理でのハクリは起こらず、特性も向上していることがわかる。また、熱処理温度を最適化することで、金属基板に圧電セラミックス層を形成しから熱処理しても、予め金属基板に熱処理を施してから圧電セラミックス層を形成しても、同様の特性が得られることが解る。
【００５８】
さらに、実施例２による圧電膜積層構造体の断面構造観察を行い、Ｃｒの拡散、皮膜の組成の分析を行った。図５は、実施例２による圧電膜積層構造体の断面写真であり、図５（ａ）は電子顕微鏡写真であり、図５（ｂ）は、エネルギー分散型Ｘ線組成分析による組成マップ像（ＥＤＸ）の写真である。また、図６は実施例２による圧電膜積層構造体の断面の組成分析結果を示すグラフである。図５（ａ）に示す、金属基板１と圧電セラミックス層３の間にある第１の中間層２の近傍をさらに拡大した図５（ｂ）に示すように、第１の中間層２は拡散によるＡｌの成分を多く含む層が存在していることが確認できる。
【００５９】
図６に示すグラフには、図５（ａ）に図示した１〜６の各点における成分の分析結果を主要元素ごとにその含有率（％）を縦軸で示している。横軸は１〜６の各点の位置を４を基準にして４からの距離をｎｍ単位で示している。グラフから解るように、金属基板１の表面から圧電セラミックス層３に向かって、Ａｌ元素が増加するに従い、Ｃｒ元素が減少している。そして圧電セラミックス層３近傍でＡｌ元素の含有量が最大となっている。この第１の中間層２に存在するＡｌ元素は、本実施例１で使用した金属基板１に含有させたＡｌ元素が熱処理によってＡｌ化合物として金属基板１から拡散した層であり、Ｃｒの拡散を抑制していることが解る。
【００６０】
（実施例３）
実施例３では、図２に示す構造の圧電膜積層構造体７を作製した。実施例３は、ＦｅとＣｒを主成分とし、Ｃｒを１８％、Ａｌを１％、３％、５％、８％、１０％含有する長さ２５ｍｍ、幅１.５ｍｍ、厚さ５０μｍの５種類の金属材料を金属基板１として使用した試料を作製した。また、比較するために、Ａｌを含まず、ＦｅとＣｒを主成分とし、Ｃｒを１８％含有する、長さ２５ｍｍ、幅１.５ｍｍ、厚さ５０μｍの通常のステンレス材料を金属基板１に使用した従来例となる試料も製作した。まず、それぞれの基板をイソプロピルアルコール中で超音波洗浄し、大気中で７５０℃、８５０℃、９５０℃の熱処理を行った。その後、表面に第２の中間層として、スパッタ法でＰｔ層を形成し、その表面にＡＤ法を用いて、圧電セラミックス層を１０μｍの厚さで形成した。
【００６１】
（実施例４）
また、実施例４では、図３に示す構造の圧電膜積層構造体９を作製した。実施例４は、ＦｅとＣｒを主成分とし、Ｃｒを１８％、Ａｌを１％、３％、５％、８％、１０％含有する長さ２５ｍｍ、幅１.５ｍｍ、厚さ５０μｍの５種類の金属材料を金属基板１として使用した試料を作製した。また、比較するために、Ａｌを含まず、ＦｅとＣｒを主成分とし、Ｃｒを１８％含有する、長さ２５ｍｍ、幅１.５ｍｍ、厚さ５０μｍの通常のステンレス材料を金属基板１に使用した従来例となる試料も製作した。まず、それぞれの基板をイソプロピルアルコール中で超音波洗浄し、表面に第３の中間層としてＺｒＯ2層をスパッタ法で０．３μｍの厚さで形成した。その表面に第２の中間層として、スパッタ法でＰｔを形成し、その後、その表面にＡＤ法を用いて圧電セラミックス層を１０μｍの厚さで形成した。
【００６２】
上記の実施例３及び実施例４にて作製した試料を６００℃、７００℃、８００℃、９００℃の各水準の温度で熱処理を行い、ハクリ発生の有無、およびハクリしなかった試料に関しては表面にＡｕを蒸着して電極４とし、電気的特性の評価を行った。評価は、実施例１及び実施例２でおこなった評価と同様に、圧電定数は圧電セラミックス層に２００℃で４０ｋＶ／ｃｍの電界を１５分間印加して分極処理を施した試料を作製し、試料の片側を固定し、図４に示すようなカンチレバーの状態で先端変位を測定し、数１及び数２を用いて算出した。また、実施例３及び実施例４で得られた試料に、前記変位量の測定の状態で、駆動の周波数を１ｋＨｚにして、各試料に５０Ｖ0-pの電圧を１０9回印加して耐久試験を行った。
【００６３】
実施例３及び実施例４で得られた圧電膜積層構造体の、ハクリやクラックの有無、圧電定数及び耐久試験の結果を表２に示す。表２には、使用した金属基板に含有するＡｌの量と、熱処理温度をパラメータとして示している。また、製作段階でハクリやクラックが発生した試料には×を、発生しなかった試料には○を記した。圧電定数の単位は×１０-12ｍ／Ｖで絶対値を示している。耐久試験の結果は、試験後にハクリやクラックが発生した試料には×を、発生しなかった試料には○を記した。尚、表２には、金属基板１の熱処理温度を８５０℃としたときの結果のみを示す。
【００６４】
【表２】
2007165385.tif 000006
【００６５】
表２からわかるように、従来例では６００℃以上の熱処理温度で特性劣化や、ハクリなどが発生しているが、ＦｅとＣｒを主成分としＡｌを３〜１０％含有している金属基板を使用した本発明による圧電膜積層構造体は、６００℃以上の熱処理を施しても、圧電特性が劣化せず、耐久性に優れた圧電膜積層構造体となっていることが確認できた。また、金属基板１の熱処理温度を７５０℃或いは９５０℃としたときでも同様の結果がえられた。
【００６６】
また、実施例３及び実施例４で得られた圧電膜積層構造体の断面構造の観察及び成分分析をおこなった結果、ＦｅとＣｒを主成分としＡｌを３〜１０％含有している金属基板を使用した実施例３及び実施例４による圧電膜積層構造体は、金属基板とＰｔ層、或いは、金属基板とＺｒＯ2層の間にある第１の中間層にはＡｌの成分を多く含む層が拡散していることが確認でき、金属基板の表面から外に向かって、Ａｌ元素が増加するに従いＣｒ元素が減少し、Ｃｒの拡散を抑制してＡｌ2Ｏ3を主とする部分が拡散により形成されることが確認できた。さらに、金属基板とＰｔ層、金属基板とＺｒＯ2との密着強度も優れていることが確認でき、特性及び信頼性に優れた圧電膜積層構造体が得られていることが確認できた。
【００６７】
前述の実施例４では、基板上の第３の中間層としてＺｒＯ2を選択したが、Ａｌ2Ｏ3，ＭｇＯでも原理的に同様の効果が期待できる。また、第３の中間層の形成方法としてスパッタ法を選択したがゾルゲル法、ＣＶＤ法など他の方法で形成しても構わない。
【００６８】
また、本発明による圧電膜積層構造体をアクチュエータとしてではなく、センサー、フィルタ等のデバイスと使用する場合において、圧電セラミックス層の厚さが１０μｍ以下の薄い層でも良い場合には、圧電セラミックス層の形成方法はＡＤ法以外のゾルゲル法、ＣＶＤ法、印刷法等の工法で形成しても良い。
【００６９】
ＦｅとＣｒを主成分とする金属材料は、大気中で熱処理すると表面にその含有成分が、酸化物や窒化物の状態で拡散し拡散層を形成する。この拡散層が、金属材料表面上に後から形成したＺｒＯ2、Ａｌ2Ｏ3、ＭｇＯなどの拡散層との密着力を向上させる。従って、ＦｅとＣｒを主成分とする金属材料に含有させる第３成分はＡｌに限られず、熱処理により拡散層を形成する元素であればよく、Ｚｒ、Ｍｇ等でも同様の効果が得られる。また、主成分もＦｅ、Ｃｒに限らず、Ｃｕなどの金属を主成分としたＡｌ、Ｚｒ、Ｍｇなど熱によって拡散しやすい元素を含有している金属であれば同様の効果が得られる。また、実施例では、添加元素としてＡｌを３〜１０％の範囲で含有する金属基板を使用した例を示したが、Ａｌを１０％よりも多く含有する金属基板を使用しても、熱処理温度、時間を適宜設定すれば同様の効果が得られる。本実施例では、ＦｅとＣｒを主成分とする金属材料にＡｌを添加元素として添加したが、前記金属材料には、その他の成分として、Ｃ，Ｓｉ，Ｍｎ，Ｐ，Ｓ，Ｎｉ，Ｍｏ，Ｎ，Ｃｕ等の元素を含んでいることは言うまでもない。また、Ｃｒの量も１８％に限定されるものではなく、適宜選定すれば良い。
【産業上の利用可能性】
【００７０】
本発明は、圧電アクチュエータ或いは圧電センサーとして特に微細な圧電デバイスが必要とされるＭＥＭＳの分野での利用や、携帯電話機、携帯端末機器等の電子機器、電子装置等に利用できる。
【図面の簡単な説明】
【００７１】
【図１】本発明による圧電膜積層構造体を示す概略図。
【図２】本発明による圧電膜積層構造体を示す概略図。
【図３】本発明による圧電膜積層構造体を示す概略図。
【図４】圧電特性の評価方法を示す説明図。
【図５】実施例２による圧電膜積層構造体の断面写真。図５（ａ）は電子顕微鏡写真、図５（ｂ）は、エネルギー分散型Ｘ線組成分析による組成マップ像（ＥＤＸ）の写真。
【図６】実施例２による圧電膜積層構造体の断面の組成分析結果を示すグラフ。
【符号の説明】
【００７２】
１    金属基板
２    第１の中間層
３    圧電セラミックス層
４    電極
５，７，９    圧電膜積層構造体
６    第２の中間層
８    第３の中間層
１１    試料
１２    レーザー変位計
１３    アンプ
１４    発信機
１５    固定部
１６    矢印
Ａ，Ｂ    部分
【図１】
2007165385.tif 000007
【図２】
2007165385.tif 000008
【図３】
2007165385.tif 000009
【図４】
2007165385.tif 000010
【図５】
2007165385.tif 000011
【図６】
2007165385.tif 000012